(57)【要約】【課題】Ｔｉの酸化を抑えて緻密な金属ＴｉもしくはＴｉ合金の皮膜を形成することのできる手段に有用なＨＶＯＦ溶射装置を提供する。【解決手段】本課題を解決するために、導管（２）の一端部に、燃料ガスを燃焼してノズル（４）より他端に向かってジェット流を噴射する燃焼室（１）を設け、前記導管（２）の途中に噴射用の粒子を前記ジェット流に混合する粒子混合部（３）が設けてあるＨＶＯＦ溶射装置であって、前記燃焼室（１）内のノズル（４）側に、不活性ガスを混合する混合室（５）が設けてあることを特徴とする。【選択図】図１
2007029950.tif 000002
【特許請求の範囲】
【請求項１】
導管（２）の一端部に、燃料ガスを燃焼してノズル（４）より他端に向かってジェット流を噴射する燃焼室（１）を設け、前記導管（２）の途中に噴射用の粒子を前記ジェット流に混合する粒子混合部（３）が設けてあるＨＶＯＦ溶射装置であって、前記燃焼室（１）内のノズル（４）側に、不活性ガスを混合する混合室（５）が設けてあることを特徴とするＨＶＯＦ溶射装置。
【発明の詳細な説明】
【技術分野】
【０００１】
本発明は、溶射法によって、Ｔｉの酸化を抑えて、耐食性に優れた緻密なＴｉ皮膜を形成するものであるＴｉ皮膜の形成方法に用いられるＨＶＯＦ溶射装置に関し、より詳しくは、導管（２）の一端部に、燃料ガスを燃焼してノズル（４）より他端に向かってジェット流を噴射する燃焼室（１）を設け、前記導管（２）の途中に噴射用の粒子を前記ジェット流に混合する粒子混合部（３）が設けてあるＨＶＯＦ溶射装置に関するものである。
【背景技術】
【０００２】
チタンは優れた耐食性を有するために海洋構造物やプラントの耐食材として重要であり、また、生体に対しての毒性がなく、インプラント材にも用いられている。この場合には、適当なポア（１００ミクロン以上）が骨との結合に有効であるとされている。
【０００３】
溶射法によってこのような特徴のあるチタンの皮膜をコーティングする方法については従来より検討されてきているが、チタンは高温で酸素、窒素との反応性が高く、通常の溶射装置では大気中で溶射すると酸化物や窒化物が大部分で緻密度の低い膜しかできないという問題がある。
【０００４】
現在、チタンを金属としてコーティングする溶射法には減圧プラズマ溶射とコールドスプレーが知られている。減圧プラズマ溶射では、チャンバー内を不活性減圧雰囲気にして、原料のチタン粉末をプラズマジェットによって溶融して成膜する。この方法は、実際には、チタン合金製生体インプラントにポーラスチタン層を付与するために使用されている。しかし、この減圧プラズマ溶射では、皮膜の品質は高いが、コストも非常に高いという問題がある。
【０００５】
一方、コールドスプレーでは電気ヒータで５００℃程度まで加熱した不活性ガスを加圧して超音速ノズルから噴出し、この中に原料粉末を供給し、加速して成膜する。この方法によれば、ＡｌやＣｕなどの軟質金属では緻密な膜が得られる。しかしながら、チタンではポーラスな膜しか得られない。
【発明の開示】
【発明が解決しようとする課題】
【０００６】
本発明は、以上のとおりの背景から、従来の溶射法によるＴｉ皮膜の形成方法の問題点を解決し、大気中においてより経済性、生産性の良好なプロセスとして、溶射法によって、緻密な膜からポーラスなものまで幅広く組織制御を可能とし、特に、Ｔｉの酸化を抑えて緻密な金属ＴｉもしくはＴｉ合金の皮膜を形成することのできるようにするためのＨＶＯＦ溶射装置を提供することを課題としている。
【課題を解決するための手段】
【０００７】
本発明は、上記の課題を解決するものとして、前記ＨＶＯＦ溶射装置において、前記燃焼室（１）内のノズル（４）側に、不活性ガスを混合する混合室（５）が設けてあることを特徴とする。
【発明の効果】
【０００８】
このようにすることで、従来は困難とされた粒子の溶融温度未満における超音速噴射が可能になり、さらに低い温度域での超音速噴射も可能にしたものである。
つまり、不活性ガスの供給量を制御することで、燃料の供給量をも制御され、不活性ガスを増大すれば燃料が減少し、逆に不活性ガスの供給量を減少すれば燃料が増大することとなり、不活性ガスによる燃焼ガスの希釈のみならず、燃料の増減によっても温度制御を行うことができた。
【０００９】
灯油と酸素との混合ガスを燃焼させて生成させた高速フレームにより金属、合金等の粉末を加熱して基材表面に高速で衝突させる高速フレーム溶射（ＨＶＯＦ）法について、発明者は実験的検証とその改良を詳しく検討し、すでにこれまでに、粉末供給後に不活性ガスを混合するガスシュラウド（Ｇａｓｓｈｒｏｕｄ）部を通過させる方法とその装置について特許を取得している（特許３６１２５６８）。このような知見をも踏まえてのＴｉ皮膜の形成に関しての詳しい検討から、Ｔｉの酸化を抑えて、耐食性にも優れた緻密なＴｉ皮膜を形成するための手段として、粒子の溶融温度未満での超音速噴射が有効でありそれを実現する装置を提供することができた。
【００１０】
本装置により耐食性構造材や生体関連材料等として有用な金属Ｔｉ（チタン）またはＴｉ合金の皮膜を、Ｔｉの酸化を抑え、耐食性に優れ、しかも緻密な組織を有する、酸素含有量１ｍａｓｓ％以下、気孔率２ｖｏｌ％以下という特徴のある皮膜が形成可能である。
【００１１】
また耐食性をさらに顕著に向上させることも可能な被膜を得ることも可能である。
【発明を実施するための最良の形態】
【００１２】
本発明は上記のとおりの特徴をもつものであるが、以下にその実施の形態について説明する。
【００１３】
本発明の高速フレーム溶射（以下「ＨＶＯＦ」とする）においては、その装置手段としては、たとえば図１に例示したように、灯油等の燃料と酸素ガスの混合による燃焼が行われる燃焼室（Ｃｈａｍｂｅｒ）（１）と、その出口のノズル（４）を介して連続する導管（２）と、この導管（２）内において、燃焼ガスに対して金属ＴｉまたはＴｉ合金の粉末（Ｐｏｗｄｅｒ）が供給されて加熱されるバレル（Ｂａｒｒｅｌ）部とを有し、全体として冷却水により冷却されるようにしたものがその基本的な構成となる。このような構成の装置を用いたＴｉ皮膜の形成方法では、上記粉末の供給時のガス中の酸素濃度を５ｖｏｌ％に、また、ガス温度を１５００℃以下に制御する。本発明は、この制御を、燃焼ガス中への不活性ガスの混合により行う。
【００１４】
図１の装置構成の例では、燃焼室（Ｃｈａｍｂｅｒ）（１）内にガス混合室（５）を設け、ここに不活性ガスが供給混合されるようにしている。このための装置構成やその細部については各種の態様が考慮されてよいことは言うまでもない。
【００１５】
不活性ガスの混合により、ガス温度と酸素濃度の制御が可能とされる。
【００１６】
そして本発明では、図１に示した基材（Ｓｕｂｓｔｒａｔｅ）への加熱された粒子の衝突速度を５００ｍ／ｓ以上とする。
【００１７】
酸素濃度が５ｖｏｌ％を超える場合、ガス温度が１５００℃を超える場合、さらには衝突速度が５００ｍ／ｓ未満の場合には、上記のとおりのＴｉの酸化を抑えることや、緻密な組織を得ることは難しくなる。一方、酸素濃度の下限については、高速フレームを生成させる燃焼反応後の酸素含有割合として可能な限り低いことが望ましい。ガス温度は、Ｔｉ金属またはその合金粒子の加熱状態と、その流速を左右する。その下限については装置のスケールや粉末の供給料、粉末の種類等によっても相違するが、一般的には９００℃以上とすることが目安となる。
【００１８】
以上のことを考慮して、実際の操作では、装置スケール等をも考慮することで、不活性ガスの供給量、供給速度が定められることになる。
【００１９】
不活性ガスの種類については、たとえば代表的にはＮ２（窒素ガス）や、Ａｒ（アルゴン）、Ｈｅ（ヘリウム）等の希ガスが好適なものとして示される。また、条件によってはＣＯ２等の他のものであってもよい。
【００２０】
そこで以下に実施例を示し、さらに詳しく説明する。もちろん以下の例によって発明が限定されることはない。
【実施例】
【００２１】
灯油を燃料とするＨＶＯＦ溶射装置を図１に示すように構成し、中段にガス混合室（５）として、窒素を混合するための混合チャンバを設け、チタン粉末を投入する位置でのガス温度、組成、流速の制御を可能とした。これによりチタン粉末投入位置でのガス温度を３０００℃から８００℃まで、酸素濃度を１５％から１％にまで制御可能とした。
【００２２】
以上の装置を用い、次の表１の条件によって金属Ｔｉ皮膜を基材としての鉄の表面に形成した。
【００２３】
【表１】
2007029950.tif 000003
【００２４】
表２は、窒素混合時のガス温度とバレル内流速の計算値を例示したものである。この際には、表３の事項が仮定されている。
【００２５】
【表２】
2007029950.tif 000004
【００２６】
【表３】
2007029950.tif 000005
【００２７】
図２は、窒素ガス流量と混合ガス温度との関係を例示したものである。窒素ガスを導入することによりガス温度が低下し、窒素ガスの導入によってガス温度の制御が可能であることがわかる。
【００２８】
図３は、Ｎ２（窒素ガス）流量（ｓｌｍ）と図１の溶射距離（Ｓｐｒａｙｄｉｓｔａｎｃｅ）：Ｄとを変化させた場合の形成されたＴｉ皮膜の組織断面の写真とともに、細孔径と気孔率との関係を例示した図である。
【００２９】
窒素ガス流量が５００ｓｌｍ未満ではガス温度、酸素濃度ともに高いために、膜中のチタン粒子の境界が酸化によって変色しているのが認められるが、１０００ｓｌｍでは酸化がかなり抑制され、１５００、２０００ではほとんど認められない。他方、皮膜の緻密度は窒素ガス流量を２０００にすると顕著に低下する。従って、窒素流量１０００から１５００ｓｌｍ近辺で溶射距離を１８０ｍｍ近辺にした場合が酸化も少なく、緻密度の高いチタン皮膜が得られることがわかる。
【００３０】
たとえば以上のような結果を基礎として、Ｔｉ粉末の投入口部でのＴｉ粉末の供給に際してのガス中での酸素ガス濃度、ガス温度（Ｔｇ）、そしてＴｉ皮膜中の酸素含有量との関係を検証し、その結果を例示したものが図４である。図５は、基材へのＴｉ粒子の衝突速度とガス温度（Ｔｇ）並びに気孔率との関係を例示した図である。なお、Ｔｐは、二色温度計によって測定したＴｉ粒子の表面温度を示している。
【００３１】
たとえば以上の結果から、Ｔｉの酸化を抑えて、緻密なＴｉ皮膜組織を、皮膜中の酸素含有量１ｍａｓｓ％以下、気孔率２ｖｏｌ％以下の優れた特性を有するものとして形成するためには、ガス中の酸素濃度５ｖｏｌ％以下、ガス温度１５００℃以下、基材への粒子衝突速度５００ｍ／ｓ以上の条件とすることが望ましいことが確認された。
【００３２】
また、最も緻密となる条件で８００ミクロン厚まで溶射し、そのまま人工海水中で浸漬試験したところ、図６に示したように、３日で皮膜表面に基材の鉄から生成した赤錆が点状に現れた。皮膜に貫通気孔が存在するためと考えられる。
【００３３】
そこで、この８００ミクロンの皮膜を６００ミクロン厚まで研磨して人工海水中で１ケ月浸漬試験した。その結果、図６に示したように、まったく腐食されないことが確認された。交流インピーダンス法によって測定した腐食抵抗値も１０５Ωｃｍ２以上の値を維持した。
【図面の簡単な説明】
【００３４】
【図１】溶射装置の構成を例示した断面概要図である。
【図２】窒素ガス流量と混合ガス温度の関係を例示した図である。
【図３】皮膜の断面顕微鏡写真と、皮膜における細孔径と累積気孔率との関係を例示した図である。
【図４】Ｔｉ粉末供給時のガス中の酸素濃度と皮膜中の酸素含有量、ガス温度との関係を例示した図である。
【図５】Ｔｉ粒子の衝突時の速度と気孔率、ガス温度との関係を例示した図である。
【図６】皮膜の腐食試験の結果を例示した写真である。
【符号の説明】
【００３５】
（１）  燃焼室
（２）  導管
（３）  粒子混合部
（４）  ノズル
（５）  不活性ガス混合室
【図１】
2007029950.tif 000006
【図２】
2007029950.tif 000007
【図３】
2007029950.tif 000008
【図４】
2007029950.tif 000009
【図５】
2007029950.tif 000010
【図６】
2007029950.tif 000011